(57)【要約】      （修正有）【課題】板ガラスから曲線を有する形状の板ガラス製品を、瑕の発生を抑え且つ効率的に切り出す方法の提供。【解決手段】熱された板ガラス１の上面に、ミラー形状の切断線２、及び、一端が板ガラス１の端部、他の一端が形状部に向かうブレーキング線３を設け、切断線２及びブレーキング線３上に冷却された空気を吹き付けて、切断線２及びブレーキング線３を板ガラス１の内部に進展させる第１工程、切断線２を板ガラス１の下面にまで進展させる第２工程、並びに、ブレーキング線３を進展させることにより不要部を切断、除去する第３工程からなる板ガラス１の切断方法。第２工程において、板ガラス１の下面側に、切断線２を跨ぐようにヒーター２１を押し当てて、板ガラス１の下面を加熱し、切断線２を板ガラス１の下面にまで進展させ、第３工程において、板ガラス１の上方から、ブレーキング線３の板ガラス１の端部側の末端に熱気を吹き付けて急速加熱する。【選択図】図５
2011178575.tif 000002
【特許請求の範囲】
【請求項１】
ミラーの形状に板ガラスを切断する方法であって、８０〜１００℃に熱された板ガラスを固定し、該板ガラスの上面に、カッターで前記ミラー形状の切断線、及び、少なくとも異なる４方向に、一端が前記板ガラスの端部に向かい、他の一端が前記切断線に囲まれた形状部に向かうブレーキング線を設けると供に、該切断線及びブレーキング線上に冷却された空気を吹き付けて、前記切断線及びブレーキング線を前記板ガラスの内部に進展させる第１工程、
前記切断線を板ガラスの下面にまで進展させる第２工程、並びに、
前記ブレーキング線を進展させることにより、前記ミラー形状部より外側の不要部を切断して、前記ミラー形状部から分離し、除去する第３工程からなる板ガラスの切断方法であって、
前記第２工程において、前記形状部の中心を固定された板ガラスの下面側に、前記切断線を跨ぐようにヒーターを押し当てて、前記板ガラスの下面を１００〜３００℃に加熱し、前記切断線を前記板ガラスの下面まで進展させると供に、前記第３工程において、前記形状部の中心を固定された板ガラスの上方から、前記ブレーキング線の板ガラスの端部側に６００〜７００℃の熱気を吹き付けて急速加熱し、前記ブレーキング線を、前記切断線及び板ガラスの端部まで進展させると供に板ガラスの下面にまで進展させることを特徴とする、板ガラスを切断する方法。
【請求項２】
前記形状が、四角形、円形又は楕円形である、請求項１に記載された板ガラスを切断する方法。
【請求項３】
前記板ガラスが、２以上の前記切断線を描くことが可能な四角形状の板ガラスである、請求項１又は２に記載された板ガラスを切断する方法。
【請求項４】
前記板ガラスの厚さが２〜３ｍｍである、請求項１〜３の何れか記載された板ガラスを切断する方法。
【請求項５】
ブレーキング線の前記他の一端が、切断線から３〜５ｍｍ離れた箇所である、請求項１〜４の何れか記載された板ガラスを切断する方法。
【請求項６】
前記板ガラスが曲面ガラスであり、前記板ガラスの上面が曲面ガラスの凸面であり、前記８０〜１００℃に熱された板ガラスが、曲げ炉から取り出された後、８０〜１００℃まで冷却された曲面ガラスである、請求項１〜５の何れか記載された板ガラスを切断する方法。
【請求項７】
前記曲面ガラスの曲率半径が１０００〜２０００ｍｍである請求項６に記載された板ガラスを切断する方法。
【請求項８】
前記ミラーが車両用のミラーである、請求項１〜７の何れか記載された板ガラスを切断する方法。
【請求項９】
前記車両用のミラーが自動車用のサイドミラーである、請求項８に記載された板ガラスを切断する方法。
【発明の詳細な説明】
【技術分野】
【０００１】
本発明は、切断時に製品の瑕の発生を抑え、効率的にミラーの形状に板ガラスを切断する方法に関し、特に、自動車用ミラー等の曲面ガラスの切断にも適した板ガラスを切断する方法に関する。
【背景技術】
【０００２】
自動車のサイドミラー等のミラーは、最近ではデザインも重視されることから、曲線的な外形を有する形状のものも少なくない。特にサイドミラー等の車両に用いるものは、小型でありながら広範囲を視認できるように、凸面形状を有している。
【０００３】
従来、曲線形状を有する板ガラス製品の場合、特に曲面ガラスの場合には、機械による切り出しが困難であるため、手作業によってなされているが、寸法誤差の少ない製品を切り出すためには相当の熟練を要し、作業にも長時間も要するものであった。
【０００４】
板ガラスを切断する手段として、板ガラスに切り目を入れ、切り目から仮想切断線に沿って加熱バーナーにより加熱し、次いでこの加熱部をミストにより仮想切断線に沿って局所冷却することにより、前記切り目から仮想切断線に沿ってクラックを形成し、板ガラスを該クラックに沿って折割する板ガラスの切断方法が開示されているが（特許文献１）、この切断方法は直線的な切断には適しているが、曲線的な切断には適していない。
【０００５】
また、加工時間を短縮して板ガラスから曲線を有する形状の製品を切り出すことができる切断方法として、板ガラス素材の一方の面に所定形状の切断線及び該切断線の複数箇所から外方に延びる切り込み線を入れ、前記板ガラスの他方の面側から、前記切り込み線に対応する部分を加熱する板ガラスの切断方法が開示されている（特許文献２）。
しかしながら、この切断方法では、切断線と切り込み線とが接続しているため、切り込み線を入れたときに、製品端部に瑕が入る場合がある。
このように、板ガラスから曲線を有する形状の製品を、瑕の発生を抑えつつ、効率的に切り出すための有効な手段は未だ提案されていない。
【先行技術文献】
【特許文献】
【０００６】
【特許文献１】ＷＯ２００５／０５４１４２
【特許文献２】特開２００７‐１８６４０２号公報
【発明の概要】
【発明が解決しようとする課題】
【０００７】
本発明者は、上記問題点を解決すべく鋭意検討を行った結果、板ガラス上面に、ミラー形状の切断線、及び、該ミラー形状より外側の不要部に、前記切断線の外側から始まり、前記板ガラスの端部に向かう、複数のブレーキング線を設け、部分加熱と部分冷却を組み合わせた場合には、製品端部に瑕が発生しないだけでなく最終工程まで不要部が脱落せず、切断作業を効率的に行えることが判明した。
従って、本発明の目的は、瑕の発生を抑えて、効率的にミラーの形状に板ガラスを切断する方法を提供することにある。
【課題を解決するための手段】
【０００８】
即ち本発明は、ミラーの形状に板ガラスを切断する方法であって、８０〜１００℃に熱された板ガラスを固定し、該板ガラスの上面に、カッターで前記ミラー形状の切断線、及び、少なくとも異なる４方向に、一端が前記板ガラスの端部に向かい、他の一端が前記切断線に囲まれた形状部に向かうブレーキング線を設けると供に、該切断線及びブレーキング線上に冷却された空気を吹き付けて、前記切断線及びブレーキング線を前記板ガラスの内部に進展させる第１工程、
前記切断線を板ガラスの下面にまで進展させる第２工程、並びに、
前記ブレーキング線を進展させることにより、前記ミラー形状部より外側の不要部を切断して、前記ミラー形状部から分離し、除去する第３工程からなる板ガラスの切断方法であって、
前記第２工程において、前記形状部の中心を固定された板ガラスの下面側に、前記切断線を跨ぐようにヒーターを押し当てて、前記板ガラスの下面を１００〜３００℃に加熱し、前記切断線を前記板ガラスの下面まで進展させると供に、前記第３工程において、前記形状部の中心を固定された板ガラスの上方から、前記ブレーキング線の板ガラスの端部側に６００〜７００℃の熱気を吹き付けて急速加熱し、前記ブレーキング線を前記切断線及び板ガラスの端部まで進展させると供に、板ガラスの下面にまで進展させることを特徴とする板ガラスを切断する方法である。
【発明の効果】
【０００９】
本発明の方法により、自動車のサイドミラーのような曲線を有する形状のガラス製品を効率的に生産することが可能になる。
【図面の簡単な説明】
【００１０】
【図１】第１工程により切断線及びブレーキング線が設けられた板ガラスの表面概念図である。
【図２】第１工程の概略図である。
【図３】第１工程後の板ガラスの切断線部分の断面図である
【図４】第１工程で使用されるカッターの一例を示す概略図である。
【図５】第２工程の概略図である。
【図６】第２工程後の板ガラスの切断線部分の断面図である。
【図７】第３工程の概略図である。
【発明を実施するための形態】
【００１１】
以下に、本発明を実施例によって説明するが、本発明はこれらの実施例に限定されるものではない。
【００１２】
本発明の板ガラスを切断する方法は、板ガラスの上面に、曲線及び又は直線からなるミラー形状を描く切断線、及び、前記ミラー形状部の外側から、前記板ガラスの端部に向かって４本以上のブレーキング線を設ける第１工程、前記切断線を板ガラスの下面にまで進展させる第２工程、並びに、前記形状の部分の外側の部分を切断する第３工程からなる。
【００１３】
前記第１工程は、８０〜１００℃に熱された板ガラスを固定し、該板ガラスの上面に、カッターで前記ミラー形状を描く切断線、及び、少なくとも異なる４方向に、一端が前記板ガラスの端部に向かい、他の一端が前記切断線に向かう前記ブレーキング線を設けると同時に、該切断線及びブレーキング線上に冷却された空気を吹き付けて、切断線及びブレーキング線を前記板ガラスの内部に進展させる工程である。
【００１４】
図１に切断線及びブレーキング線が設けられた板ガラスを示す。
本発明により切断される板ガラスは、加工が容易なソーダガラスであることが好ましい。本発明の方法は、平面ガラスばかりでなく、曲面ガラスの切断にも使用することができる。板ガラスの厚さは４ｍｍ以下であればよいが、本発明の方法は、特に厚さが２〜３ｍｍの板ガラスの切断に効果的である。
また、曲面ガラスの場合には、特に曲率半径が１０００〜２０００ｍｍの曲面ガラスの切断に効果的である。
【００１５】
切断線２で描かれる形状は所望するミラーの形状であり、形状は四角形ばかりでなく、円形又は楕円形のような曲線形状でもよい。また、四角形には、直線のみからなるものばかりでなく、角や辺を曲線にした形状も含まれる。
特に、自動車のサイドミラー等を切り出す場合には、曲面ガラスを使用してもよい。
【００１６】
本発明では、前記切断線２に囲まれたミラー形状部に衝撃を与えることなく、外側の不要部を除去するために、ミラー形状部より外側の不要部にブレーキング線３を設ける。該ブレーキング線３は、少なくとも異なる４方向に設け、それぞれ一端が前記板ガラスの端部に向かい、他の一端が前記切断線に囲まれた形状部に向かうように描く必要がある。
板ガラスの端部側の一端は、後述する第３工程の熱気の吹き付け部分になるように描かれる。また、第３工程によりブレーキング線が熱割して板ガラス端部まで達し、不要部が脱落する。
【００１７】
また、ブレーキング線の切断線側の一端は、切断線と接続していると、前記形状部の端部に瑕が付くおそれがあるばかりでなく、本工程又は後述する第２工程で不要部が脱落する場合があるので、ブレーキング線は切断線から離れるように描く。ブレーキング線の末端から切断線までは３〜５ｍｍ離れていることが好ましい。
【００１８】
図２に第1工程の概略を示す。
板ガラス１を８０〜１００℃に熱するにはヒーターを用いてもよいが、曲面ガラスを切断する場合、曲げ炉から取り出された曲面ガラスの温度は３００℃に達しているので、これを８０〜１００℃まで冷却して切断することが、エネルギー効率及び作業効率の観点から好ましい。
また、板ガラス１を固定する手段（図示せず）としては、板ガラスに瑕を付けず、着脱が容易である真空吸引によるものを使用することが好ましい。
【００１９】
カッター１０を用いて前記切断線及びブレーキング線を設けると同時に、板ガラス表面に冷却された空気を吹き付けることにより（矢印ａ）、切断線及びブレーキング線周辺の板ガラス表面が図３に示す矢印ｂの方向に収縮し、前記切断線及びブレーキング線が板ガラス内部に深く進展する（図３、２ｂ）。
【００２０】
カッター１０は、図４に示すように、板ガラスに切断線及びブレーキング線を描くカッターチップ１１及び該カッターチップを固定するカッターヘッド１２からなる。カッターチップ１１としてはダイヤモンド、タンガロイ等の公知のものを使用することができる。
カッター１０は、コンピュータ数値制御（以下「ＣＮＣ」という。）により所望の形状の切断線及びブレーキング線を描くように制御される。
カッターヘッド１２は、カッターチップ１１近傍に冷却された空気を吹出す為の吹出口１３を有していることが好ましい。
吹き付ける空気の温度は０〜１０℃であることが好ましい。
【００２１】
板ガラスからミラー形状部を切り出して製品を得るためには、切断線が板ガラスの下面まで達していなければならないが、第１工程のみでは充分でない。
そこで、第１工程の処理を受けた板ガラスを、真空パッドを用いて第２工程へ移送する。第２工程では、前記切断線及びブレーキング線が設けられた板ガラスの切断線の内側部分を固定し、前記板ガラスの下面側に、前記切断線を跨ぐようにヒーターを押し当てて１００〜３００℃に加熱して、前記切断線を前記板ガラスの下面まで進展させる。
【００２２】
第２工程の概略を図５に示す。
製品となる板ガラスの切断線の内側部分を固定する手段２０としては、第１工程と同様、裏面側を真空吸引することが好ましい。
ヒーター２１としては公知のものを使用することができる。
ヒーター２１を、板ガラスの切断線が設けられた面の下面から、前記切断線を跨ぐようにヒーターを押し当てて加熱することにより、図６に示すように、板ガラスの前記反対側の面が切断線部分を中心に矢印ｃの方向に膨張し、切断線２が更に進展して、前記下面まで達する（図６、２ｃ）。
また、１枚の板ガラスに２以上の切断線が設けられている場合、図５に示すように、１個のヒーターが２本の切断線を跨いでいてもよい
【００２３】
第２工程により切断線が下面まで達した板ガラスは、真空パッドによって第３工程に移送され、第３工程を経て前記切断線の外側の不要部が切断分離される。
図７に第３工程の概略を示す。
第３工程は、固定された前記板ガラス１の上方から、前記ブレーキング線の端部に６００〜７００℃の熱気を吹き付け（矢印ｄ）、前記形状部より外側の不要部を切断し除去する工程である。
こうすることにより、板ガラスのブレーキング線の部分が熱割れして、不要部がミラー形状部から分離され、所望のミラーの形状の板ガラスが得られる。
このとき、第２工程により切断線が下面まで達しているので、ブレーキング線の進展が該切断線に達した時点で終わり、切断線の内側の形状部分にまで及ぶことはない。
【００２４】
板ガラスの切断線の内側部分は、落下防止のために固定する必要がある。固定手段３０としては、前述の通り真空吸引によるものを使用することが好ましい。
ブレーキング線端部に６００〜７００℃の熱気を吹き付ける手段３１としては、安全面から、ノンフレームトーチを使用することが好ましい。
また、熱気吹き付け部は、板ガラスの端部の上方に、各ブレーキング線の板ガラス端部側の末端に吹き付けを行うように配置する。
１枚の板ガラスに２本以上の切断線が設けられている場合、１つづつ順に不要部の除去を行ってもよいが、切断線の個数分の吹き付け手段を用いて一度に全ての不要部を除去してもよい。
【産業上の利用可能性】
【００２５】
本発明は、板ガラス製品、特に自動車用のサイドミラー等の車両用のガラス製品を板ガラスから切り出す工程に有用である。
【符号の説明】
【００２６】
１    板ガラス
２    切断線
３    ブレーキング線
１０    カッター
１１    カッターチップ
１２    カッターヘッド
１３    吹出し口
１４    カッターチップ回転軸
２０    板ガラス固定手段
２１    ヒーター
３０    板ガラス固定手段
３１    熱気吹き付け手段
【図１】
2011178575.tif 000003
【図２】
2011178575.tif 000004
【図３】
2011178575.tif 000005
【図４】
2011178575.tif 000006
【図６】
2011178575.tif 000007
【図５】
2011178575.tif 000008
【図７】
2011178575.tif 000009